(57)【要約】【課題】高光沢度、高平滑性等の外観やインク吸収性に優れるインクジェット記録体を提供する。【解決手段】支持体上にインク受容層を有し、該インク受容層上に、微細顔料を含有し、鏡面ロールに圧接して光沢を付与した光沢層を有するインクジェット記録体において、前記光沢層に一般式１〜３で表される化合物の少なくとも１種を含有することを特徴とするインクジェット記録体。【化１】2006205481.tif 000024〔式中、Ｒ１、Ｒ２は炭素数８〜２８のアルキル基、アルケニル基、Ｒ３、Ｒ４はＨ、炭素数１〜４のアルキル基、Ｘ−はＦ−、Ｃｌ−、Ｂｒ−、Ｉ−を示す。〕【化２】2006205481.tif 000025〔式中、Ｒ５、Ｒ６、Ｒ７は炭素数８〜２８のアルキル基、アルケニル基、Ｒ８はＨ、炭素数１〜４のアルキル基、Ｘ−はＦ−、Ｃｌ−、Ｂｒ−、Ｉ−を示す。〕【化３】2006205481.tif 000026〔式中、Ｒ９、Ｒ１０、Ｒ１１、Ｒ１２は炭素数８〜２８のアルキル基、アルケニル基、Ｘ−はＦ−、Ｃｌ−、Ｂｒ−、Ｉ−を示す。〕【特許請求の範囲】
【請求項１】
支持体上にインク受容層を有し、該インク受容層上に、微細顔料を含有し、鏡面ロールに圧接して光沢を付与した光沢層を有するインクジェット記録体において、前記光沢層に下記一般式１〜一般式３で表される化合物の少なくとも１種を含有することを特徴とするインクジェット記録体。
【化１】
2006205481.tif 000015
〔式中、Ｒ１およびＲ２は炭素数８〜２８のアルキル基またはアルケニル基、Ｒ３およびＲ４はＨまたは炭素数１〜４のアルキル基、Ｘ−はＦ−、Ｃｌ−、Ｂｒ−、またはＩ−を示す。〕
【化２】
2006205481.tif 000016
〔式中、Ｒ５、Ｒ６およびＲ７は炭素数８〜２８のアルキル基またはアルケニル基、Ｒ８はＨまたは炭素数１〜４のアルキル基、Ｘ−はＦ−、Ｃｌ−、Ｂｒ−、またはＩ−を示す。〕
【化３】
2006205481.tif 000017
〔式中、Ｒ９、Ｒ１０、Ｒ１１、Ｒ１２は炭素数８〜２８のアルキル基またはアルケニル基、Ｘ−はＦ−、Ｃｌ−、Ｂｒ−、またはＩ−を示す。〕
【請求項２】
光沢層に含有する一般式１〜一般式３で表される化合物が、ジココイルジメチルアンモニウムクロライド、ジデシルジメチルアンモニウムクロライド、ジラウリルジメチルアンモニウムクロライド、ジステアリルジメチルアンモニウムクロライド、ジオレイルジメチルアンモニウムクロライドから選ばれる少なくとも一種である請求項１記載のインクジェット記録体。
【請求項３】
前記光沢層の微細顔料が、平均一次粒子径３〜１００ｎｍのコロイダルシリカ、平均一次粒子径３〜１００ｎｍのアルミナ、および平均一次粒子径３〜１００ｎｍ、かつ平均二次粒子径が１μｍ以下の無定形シリカから選ばれる少なくとも一種である請求項１又は２に記載のインクジェット記録体。
【請求項４】
支持体が、フィルムまたは樹脂被覆紙である請求項１〜３のいずれか一項に記載のインクジェット記録体。
【請求項５】
支持体上に、顔料と接着剤を有するインク受容層を少なくとも一層を形成する工程、次いで、該インク受容層上に、微細顔料と下記一般式１〜一般式３で表される化合物の少なくとも１種を離型剤として含有する光沢層用塗布液層を設ける工程、該光沢層用塗布液層を鏡面ロールに接するようにプレスロールでプレスする工程、および該塗布液層を乾燥する工程を含む光沢化手段により光沢層を形成することを特徴とするインクジェット記録体の製造方法。
【化４】
2006205481.tif 000018
〔式中、Ｒ１およびＲ２は炭素数８〜２８のアルキル基またはアルケニル基、Ｒ３およびＲ４はＨまたは炭素数１〜４のアルキル基、Ｘ−はＦ−、Ｃｌ−、Ｂｒ−、またはＩ−を示す。〕
【化５】
2006205481.tif 000019
〔式中、Ｒ５、Ｒ６およびＲ７は炭素数８〜２８のアルキル基またはアルケニル基、Ｒ８はＨまたは炭素数１〜４のアルキル基、Ｘ−はＦ−、Ｃｌ−、Ｂｒ−、またはＩ−を示す。〕
【化６】
2006205481.tif 000020
〔式中、Ｒ９、Ｒ１０、Ｒ１１、Ｒ１２は炭素数８〜２８のアルキル基またはアルケニル基、Ｘ−はＦ−、Ｃｌ−、Ｂｒ−、またはＩ−を示す。〕
【請求項６】
一般式１〜一般式３で表される離型剤が、ジココイルジメチルアンモニウムクロライド、ジデシルジメチルアンモニウムクロライド、ジラウリルジメチルアンモニウムクロライド、ジステアリルジメチルアンモニウムクロライド、ジオレイルジメチルアンモニウムクロライドから選ばれる少なくとも一種である請求項５記載のインクジェット記録体の製造方法。
【請求項７】
下記一般式１〜一般式３で表される化合物の少なくとも１種を離型剤として含有する鏡面仕上げ層用塗工液。
【化７】
2006205481.tif 000021
〔式中、Ｒ１およびＲ２は炭素数８〜２８のアルキル基またはアルケニル基、Ｒ３およびＲ４はＨまたは炭素数１〜４のアルキル基、Ｘ−はＦ−、Ｃｌ−、Ｂｒ−、またはＩ−を示す。〕
【化８】
2006205481.tif 000022
〔式中、Ｒ５、Ｒ６およびＲ７は炭素数８〜２８のアルキル基またはアルケニル基、Ｒ８はＨまたは炭素数１〜４のアルキル基、Ｘ−はＦ−、Ｃｌ−、Ｂｒ−、またはＩ−を示す。〕
【化９】
2006205481.tif 000023
〔式中、Ｒ９、Ｒ１０、Ｒ１１、Ｒ１２は炭素数８〜２８のアルキル基またはアルケニル基、Ｘ−はＦ−、Ｃｌ−、Ｂｒ−、またはＩ−を示す。〕
【請求項８】
鏡面仕上げ層用塗工液が、鏡面ロールに圧接される塗工液である請求項７記載の塗工液。
【発明の詳細な説明】
【技術分野】
【０００１】
本発明は、インクジェット記録体に関し、特に、高光沢度、高平滑性を有し、かつインク吸収性が良好であり、製造が極めて容易なインクジェット記録体に関する。
【背景技術】
【０００２】
水性インクを微細なノズルから噴出して記録体に画像を形成させるインクジェット記録方式は、記録時の騒音が少ないこと、カラー化が容易であること、高速記録が可能であること、また、他の印刷装置より安価であること等の理由から、端末用プリンタ、ファクシミリ、プロッタ、あるいは帳票印刷等で広く利用されている。
近年、プリンタの急速な普及や高精細・高速化、さらにはデジタルカメラの登場により、インクジェット記録方式において用いられる記録体にも高度な特性が要望されるようになっている。
すなわち、速いインク吸収性、高い記録濃度、優れた耐水性や保存性等の記録特性、特に、銀塩写真に匹敵する画質、表面光沢および保存性を兼ね備えたインクジェット記録体の実現が強く求められている。
【０００３】
一般に、インクジェット記録体に光沢を付与する方法としては、スーパーカレンダー等の装置を用い、圧力や温度をかけたロール間に通紙することによって塗工層表面を平滑化する方法（カレンダー仕上げ）が知られている。
しかし、カレンダー仕上げにより得られるインクジェット記録体は、光沢度が不十分であるうえに、塗工層の空隙が減少してしまうため、インク吸収性が低下し、結果として印字のにじみを生じやすくなるという問題を有している。
【０００４】
また、光沢度を向上させるために、光沢を有する平滑なプラスティックフィルムまたは樹脂被覆紙（例えば、ポリエチレンラミネート紙）の表面に、澱粉、ゼラチン、水溶性セルロース樹脂、ポリビニルアルコール、ポリビニルピロリドン、変性ポリウレタン等のインク吸収性樹脂によるインク受容層を設けたインクジェット記録体も数多く提案されている。
しかし、このようなインクジェット記録体は、ある程度の光沢度は得られるものの、インク吸収性は十分でなく、インクの乾燥も遅いために、ハンドリングが悪く、インクの吸収ムラが発生しやすく、耐水性やカールも劣るという問題がある。
【０００５】
そこで、樹脂被覆紙などの平滑な支持体に、コロイダルシリカなどの微細な顔料を主成分とするインク受容層を設けたインクジェット記録体が提案されている（例えば、特許文献１、２参照。）。
特許文献１には、樹脂被覆紙上に、樹脂被覆紙上に近い方から一次粒子の平均粒径が５０ｎｍ以下の気相法による合成シリカを含有する層及びコロイダルシリカを含有する層を少なくとも有するインクジェット記録用シートが提案されている。しかしながら、光沢性、耐擦傷性は向上するが、コロイダルシリカのような一次粒子体は空隙率が低くなるため、インク吸収性が低下しやすい。インク吸収性を持たせるために塗布量を低下させると、干渉縞を生じて光沢面の品質が低下したり、十分な光沢性が得られない。
特許文献２には、樹脂被覆紙上に、該樹脂被覆紙に近い側から、一次粒子の平均粒子径が３０ｎｍ以下の気相法による合成シリカを含有する層とカチオン性コロイド粒子を含有する層とを少なくとも有するインクジェット記録用シートが提案されている。カチオン性コロイド粒子を用いることにより、印画後の画像の経時による滲み及び耐水性が改善されるものの、特許文献２と同様に、インク吸収性が低下する問題がある。
【０００６】
一方、別の光沢を付与する方法として、加熱した鏡面ロールに湿潤塗工層を圧着させ、乾燥することにより、その鏡面を写し取ることによって得られる、いわゆるキャスト塗工法が知られている（例えば、特許文献３及び４参照。）。
【０００７】
キャスト塗工法としては、
（１）顔料および接着剤を主成分とする顔料組成物を原紙上に塗工後、塗工層が湿潤状態にある間に、加熱した鏡面ロールに圧接、乾燥させて光沢仕上げするウェットキャスト法、
（２）湿潤状態の塗工層を酸や塩、熱によりゲル状態とし、これを加熱した鏡面ロールに圧接、乾燥させて光沢仕上げするゲル化キャスト法、
（３）湿潤状態の塗工層を一旦乾燥した後、これを再湿潤液で湿潤可塑化し、これを加熱した鏡面ロールに圧接、乾燥させて光沢仕上げするリウェットキャスト法等のキャスト塗工法が、一般に知られている。
【０００８】
これらのキャスト塗工法は、当業者間では、それぞれ別個の技術として認知されているものではあるが、いずれも湿潤可塑化状態にある塗工層表面を、鏡面ロールに圧接、乾燥し、鏡面ロールから離型して鏡面を写し取る点においては、共通するものである。
このようなキャスト塗工法により得られるキャスト塗工紙は、カレンダー仕上げされた通常の記録体に比較して、高い表面光沢と優れた表面平滑性を有し、優れた印刷効果が得られることから高級印刷物等の用途に専ら利用されている。
【０００９】
しかしながら、これらのキャスト塗工法を利用したインクジェット記録体は、インク吸収性を高めるため、シリカやアルミナなどの微細な顔料を用いているので、印刷用紙とは異なり、離型性が悪く、連続操業性が劣る傾向にある。更に、キャスト塗工法は、湿潤した塗料を鏡面ロールに接触させて乾燥するため、塗料中の水分が蒸気となって支持体の裏面に抜けることが必要であるため、紙などの透気性の高い支持体を使用する必要がある。紙などの支持体に用いると、印字した際に、インク中に含まれる水分等の溶媒の影響で記録体が伸びて波打つ、いわゆるコックリングという欠陥が観察されることが知られている。コックリングは、印字物の外観を損なうのみならず、コックリングを生じた記録体と記録ヘッドが接触して記録体を汚したり、甚だしい場合は記録体が破れ、または記録ヘッドの故障を引き起こす場合がある。
【００１０】
コックリングを抑えるために樹脂被覆紙など透気性の低い支持体を用い、且つキャスト塗工法によって得られる高光沢を有するインクジェット記録媒体として、特許文献５の提案がある。
特許文献５は、低透気性又は非透気性の支持体上に、顔料と接着剤を有するインク受容層を形成し、次いで、微細顔料と離型剤を有する光沢層を形成するインクジェット記録体において、微細顔料を有する光沢層用塗布液層を設ける工程、該塗布液層を鏡面ロールに接するようにプレスロールでプレスする工程、および該塗布液層を乾燥する工程を含む光沢化手段で光沢層を形成することにより高光沢のインクジェット記録体を提供するものである。
しかしながら、この製造方法では、塗工層が未乾燥の状態で鏡面ロールより剥がす必要があるので、連続運転中に、鏡面ロールに貼り付いたまま離型しなくなったり、プレス工程において鏡面ロールにインクジェット記録体が貼り付き、鏡面ロールが汚れたりするなど、製造効率が悪化する問題があった。
【００１１】
【特許文献１】特開２０００−３７９４４号公報（第２，５及び６頁）
【特許文献２】特開２００１−３５３９５７号公報（第２，１３及び１４頁）
【特許文献３】特開平２−２７４５８７号公報（第１，５及び６頁）
【特許文献４】特開平７−８９２２０号公報（第２，７〜１０頁）
【特許文献５】国際公開番号ＷＯ０３／０３９８８１
【発明の開示】
【発明が解決しようとする課題】
【００１２】
本発明は、鏡面ロールを用いて製造される光沢インクジェット記録体の、操業時の離型性が良好なインクジェット記録体および製造方法を提供することを課題とする。
【課題を解決するための手段】
【００１３】
本発明者らは、鋭意検討の結果、ある特定の化合物を配合すると、光沢性やインク吸収性、記録適性を損なうことなく、鏡面ロール汚れがし難く、離型性が良好であることを見出し、本発明を完成させた。
【００１４】
すなわち、本発明は、下記の実施態様を含む。
（１）第１発明
（１−１）支持体上にインク受容層を有し、該インク受容層上に、微細顔料を含有し、鏡面ロールに圧接して光沢を付与した光沢層を有するインクジェット記録体において、前記光沢層に下記一般式１〜一般式３で表される化合物の少なくとも１種を含有することを特徴とするインクジェット記録体である。
【００１５】
【化１】
2006205481.tif 000002
〔式中、Ｒ１およびＲ２は炭素数８〜２８のアルキル基またはアルケニル基、Ｒ３およびＲ４はＨまたは炭素数１〜４のアルキル基、Ｘ−はＦ−、Ｃｌ−、Ｂｒ−、またはＩ−を示す。〕
【００１６】
【化２】
2006205481.tif 000003
〔式中、Ｒ５、Ｒ６およびＲ７は炭素数８〜２８のアルキル基またはアルケニル基、Ｒ８はＨまたは炭素数１〜４のアルキル基、Ｘ−はＦ−、Ｃｌ−、Ｂｒ−、またはＩ−を示す。〕
【００１７】
【化３】
2006205481.tif 000004
〔式中、Ｒ９、Ｒ１０、Ｒ１１、Ｒ１２は炭素数８〜２８のアルキル基またはアルケニル基、Ｘ−はＦ−、Ｃｌ−、Ｂｒ−、またはＩ−を示す。〕
【００１８】
（１−２）光沢層に含有する一般式１〜一般式３で表される化合物が、ジココイルジメチルアンモニウムクロライド、ジデシルジメチルアンモニウムクロライド、ジラウリルジメチルアンモニウムクロライド、ジステアリルジメチルアンモニウムクロライド、ジオレイルジメチルアンモニウムクロライドから選ばれる少なくとも一種であることが好ましい。
（１−３）前記光沢層の微細顔料が、平均一次粒子径３〜１００ｎｍのコロイダルシリカ、平均一次粒子径３〜１００ｎｍのアルミナ、および平均一次粒子径３〜１００ｎｍ、かつ平均二次粒子径が１μｍ以下の無定形シリカから選ばれる少なくとも一種であることが好ましい。
（１−４）支持体が、フィルムまたは樹脂被覆紙であることが好ましい。
（１−５）前記インク受容層は、細孔直径分布曲線における極大値が１００ｎｍ以下のみであり、且つ平均２次粒子径１．３μｍ以下の顔料を主成分として含有することが好ましい。
【００１９】
（２）第２発明
（２−１）支持体上に、顔料と接着剤を有するインク受容層を少なくとも一層を形成する工程、次いで、該インク受容層上に、微細顔料と下記一般式１〜一般式３で表される化合物の少なくとも１種を離型剤として含有する光沢層用塗布液層を設ける工程、該光沢層用塗布液層を鏡面ロールに接するようにプレスロールでプレスする工程、および該塗布液層を乾燥する工程を含む光沢化手段により光沢層を形成することを特徴とするインクジェット記録体の製造方法である。
【００２０】
【化４】
2006205481.tif 000005
〔式中、Ｒ１およびＲ２は炭素数８〜２８のアルキル基またはアルケニル基、Ｒ３およびＲ４はＨまたは炭素数１〜４のアルキル基、Ｘ−はＦ−、Ｃｌ−、Ｂｒ−、またはＩ−を示す。〕
【００２１】
【化５】
2006205481.tif 000006
〔式中、Ｒ５、Ｒ６およびＲ７は炭素数８〜２８のアルキル基またはアルケニル基、Ｒ８はＨまたは炭素数１〜４のアルキル基、Ｘ−はＦ−、Ｃｌ−、Ｂｒ−、またはＩ−を示す。〕
【００２２】
【化６】
2006205481.tif 000007
〔式中、Ｒ９、Ｒ１０、Ｒ１１、Ｒ１２は炭素数８〜２８のアルキル基またはアルケニル基、Ｘ−はＦ−、Ｃｌ−、Ｂｒ−、またはＩ−を示す。〕
【００２３】
（２−２）一般式１〜一般式３で表される離型剤が、ジココイルジメチルアンモニウムクロライド、ジデシルジメチルアンモニウムクロライド、ジラウリルジメチルアンモニウムクロライド、ジステアリルジメチルアンモニウムクロライド、ジオレイルジメチルアンモニウムクロライドから選ばれる少なくとも一種であることが好ましい。
（２−３）光沢層の微細顔料が、平均一次粒子径３〜１００ｎｍのコロイダルシリカ、平均一次粒子径３〜１００ｎｍのアルミナ、および平均一次粒子径３〜１００ｎｍ、かつ平均二次粒子径が１μｍ以下の無定形シリカから選ばれる少なくとも一種を含有することが好ましい。
（２−４）支持体が、フィルムまたは樹脂被覆紙であることが好ましい。
（２−５）前記インク受容層は、細孔直径分布曲線における極大値が１００ｎｍ以下のみであり、且つ平均２次粒子径１．３μｍ以下の顔料を主成分として含有することが好ましい。
【００２４】
（３）第３発明
（３−１）下記一般式１〜一般式３で表される化合物の少なくとも１種を離型剤として含有する鏡面仕上げ層用塗工液である。
【００２５】
【化７】
2006205481.tif 000008
〔式中、Ｒ１およびＲ２は炭素数８〜２８のアルキル基またはアルケニル基、Ｒ３およびＲ４はＨまたは炭素数１〜４のアルキル基、Ｘ−はＦ−、Ｃｌ−、Ｂｒ−、またはＩ−を示す。〕
【００２６】
【化８】
2006205481.tif 000009
〔式中、Ｒ５、Ｒ６およびＲ７は炭素数８〜２８のアルキル基またはアルケニル基、Ｒ８はＨまたは炭素数１〜４のアルキル基、Ｘ−はＦ−、Ｃｌ−、Ｂｒ−、またはＩ−を示す。〕
【００２７】
【化９】
2006205481.tif 000010
〔式中、Ｒ９、Ｒ１０、Ｒ１１、Ｒ１２は炭素数８〜２８のアルキル基またはアルケニル基、Ｘ−はＦ−、Ｃｌ−、Ｂｒ−、またはＩ−を示す。〕
（３−２）一般式１〜一般式３で表される離型剤が、ジココイルジメチルアンモニウムクロライド、ジデシルジメチルアンモニウムクロライド、ジラウリルジメチルアンモニウムクロライド、ジステアリルジメチルアンモニウムクロライド、ジオレイルジメチルアンモニウムクロライドから選ばれる少なくとも一種であることが好ましい。
（３−３）鏡面仕上げ層用塗工液が、鏡面ロールに圧接される塗工液であることが好ましい。
【発明の効果】
【００２８】
本発明のインクジェット記録体は、製造の際、鏡面ロールより安定して離型するので、その表面が銀塩写真並の高い表面光沢度を有するもので、しかも高いドット再現性を持ち、インク吸収性に優れ、記録濃度が高く、インク溶媒によるコックリングを起こしにくい優れたインクジェット記録適性を有している。本発明のインクジェット記録体の製造方法は、鏡面ロールからの離型性が優れるので、安定して高光沢のインクジェット記録体を製造することができる。
【発明を実施するための最良の形態】
【００２９】
第１発明は、インク受容層上に形成され、鏡面ロールにより光沢を付与した光沢層に、一般式１〜一般式３で表される化合物の少なくとも１種を含有することが特徴とするインクジェット記録体である。
第２発明は、インク受容層上に、微細顔料と一般式１〜一般式３で表される化合物の少なくとも１種を離型剤として含有する光沢層用塗布液層を設ける工程と該光沢層用塗布液層を鏡面ロールに接するようにプレスロールでプレスする工程を有することを特徴とするインクジェット記録体の製造方法である。
第３発明は、上記一般式１〜一般式３で表される化合物の少なくとも１種を離型剤として含有する鏡面仕上げ層用塗工液である
【００３０】
（一般式１〜一般式３で表される化合物）
まず、本発明で使用する一般式１〜一般式３で表される化合物について説明する。
【００３１】
【化１０】
2006205481.tif 000011
一般式（１）中、Ｒ１、Ｒ２は炭素数８〜２８のアルキル基またはアルケニル基を表し、例えば、オレイル基、ステアリル基、デシル基、ラウリル基、パルミチル基、ミリスチル基などが挙げられる。Ｒ１、Ｒ２はそれぞれ同じであってもよいし異なっていてもよい。Ｒ３、Ｒ４はＨまたは炭素数１〜４のアルキル基（すなわち、メチル基、エチル基、プロピル基、ブチル基）を表し、中でも、メチル基が好ましい。また、Ｘ−はＦ−、Ｃｌ−、Ｂｒ−、またはＩ−を示す。
【００３２】
【化１１】
2006205481.tif 000012
一般式（２）中、Ｒ５、Ｒ６、Ｒ７は炭素数８〜２８のアルキル基またはアルケニル基を表し、例えば、オレイル基、ステアリル基、デシル基、ラウリル基、パルミチル基、ミリスチル基などが挙げられる。Ｒ５、Ｒ６、Ｒ７はそれぞれ同じであってもよいし異なっていてもよい。Ｒ８はＨまたは炭素数１〜４のアルキル基（すなわち、メチル基、エチル基、プロピル基、ブチル基）を表し、中でも、メチル基が好ましい。また、Ｘ−はＦ−、Ｃｌ−、Ｂｒ−、またはＩ−を示す。
【００３３】
【化１２】
2006205481.tif 000013
一般式（３）中、Ｒ９、Ｒ１０、Ｒ１１、Ｒ１２は炭素数８〜２８のアルキル基またはアルケニル基を表し、例えば、オレイル基、ステアリル基、デシル基、ラウリル基、パルミチル基、ミリスチル基などが挙げられる。Ｒ９、Ｒ１０、Ｒ１１、Ｒ１２はそれぞれ同じであってもよいし異なっていてもよい。また、Ｘ−はＦ−、Ｃｌ−、Ｂｒ−、またはＩ−を示す。
【００３４】
一般式１の具体例としては、例えばジオレイルアンモニウムクロライド、ジオレイルジメチルアンモニウムクロライド、ジオレイルジエチルアンモニウムクロライド、ジオレイルジブチルアンモニウムクロライド、ジオレイルジメチルアンモニウムブロマイド、ジオレイルジメチルアンモニウムフルオライド、ジオレイルジメチルアンモニウムアイオダイド、ジオレイルモノメチルアンモニウムクロライド、ジステアリルアンモニウムクロライド、ジステアリルジメチルアンモニウムクロライド、ジステアリルジエチルアンモニウムクロライド、ジステアリルジブチルアンモニウムクロライド、ジステアリルジメチルアンモニウムブロマイド、ジステアリルジメチルアンモニウムフルオライド、ジステアリルジメチルアンモニウムアイオダイド、ジステアリルモノメチルアンモニウムクロライド、ジラウリルアンモニウムクロライド、ジラウリルジメチルアンモニウムクロライド、ジラウリルジエチルアンモニウムクロライド、ジラウリルジブチルアンモニウムクロライド、ジラウリルジメチルアンモニウムブロマイド、ジラウリルジメチルアンモニウムフルオライド、ジラウリルジメチルアンモニウムアイオダイド、ジラウリルモノメチルアンモニウムクロライド、ジパルミチルアンモニウムクロライド、ジパルミチルジメチルアンモニウムクロライド、ジパルミチルジエチルアンモニウムクロライド、ジパルミチルジブチルアンモニウムクロライド、ジパルミチルジメチルアンモニウムブロマイド、ジパルミチルジメチルアンモニウムフルオライド、ジパルミチルジメチルアンモニウムアイオダイド、ジパルミチルモノメチルアンモニウムクロライド、ジミリスチルアンモニウムクロライド、ジミリスチルジメチルアンモニウムクロライド、ジミリスチルジエチルアンモニウムクロライド、ジミリスチルジブチルアンモニウムクロライド、ジミリスチルジメチルアンモニウムブロマイド、ジミリスチルジメチルアンモニウムフルオライド、ジミリスチルジメチルアンモニウムアイオダイド、ジミリスチルモノメチルアンモニウムクロライド、ジデシルアンモニウムクロライド、ジデシルジメチルアンモニウムクロライド、ジデシルジエチルアンモニウムクロライド、ジデシルジブチルアンモニウムクロライド、ジデシルジメチルアンモニウムブロマイド、ジデシルジメチルアンモニウムフルオライド、ジデシルジメチルアンモニウムアイオダイド、ジデシルモノメチルアンモニウムクロライド、ジココイルアンモニウムクロライド、ジココイルジメチルアンモニウムクロライド、ジココイルジエチルアンモニウムクロライド、ジココイルジブチルアンモニウムクロライド、ジココイルジメチルアンモニウムブロマイド、ジココイルジメチルアンモニウムフルオライド、ジココイルジメチルアンモニウムアイオダイド、ジココイルモノメチルアンモニウムクロライド等が挙げられる。
【００３５】
また、一般式２の具体例としては、例えばトリオレイルアンモニウムクロライド、トリオレイルモノメチルアンモニウムクロライド、トリオレイルモノエチルアンモニウムクロライド、トリオレイルモノブチルアンモニウムクロライド、トリオレイルモノメチルアンモニウムブロマイド、トリオレイルモノメチルアンモニウムフルオライド、トリオレイルモノメチルアンモニウムアイオダイド、トリステアリルアンモニウムクロライド、トリステアリルモノメチルアンモニウムクロライド、トリステアリルモノエチルアンモニウムクロライド、トリステアリルモノブチルアンモニウムクロライド、トリステアリルモノメチルアンモニウムブロマイド、トリステアリルモノメチルアンモニウムフルオライド、トリステアリルモノメチルアンモニウムアイオダイド、トリラウリルアンモニウムクロライド、トリラウリルモノメチルアンモニウムクロライド、トリラウリルモノエチルアンモニウムクロライド、トリラウリルモノブチルアンモニウムクロライド、トリラウリルモノメチルアンモニウムブロマイド、トリラウリルモノメチルアンモニウムフルオライド、トリラウリルモノメチルアンモニウムアイオダイド、トリパルミチルアンモニウムクロライド、トリパルミチルモノメチルアンモニウムクロライド、トリパルミチルモノエチルアンモニウムクロライド、トリパルミチルモノブチルアンモニウムクロライド、トリパルミチルモノメチルアンモニウムブロマイド、トリパルミチルモノメチルアンモニウムフルオライド、トリパルミチルモノメチルアンモニウムアイオダイド、トリミリスチルアンモニウムクロライド、トリミリスチルモノメチルアンモニウムクロライド、トリミリスチルモノエチルアンモニウムクロライド、トリミリスチルモノブチルアンモニウムクロライド、トリミリスチルモノメチルアンモニウムブロマイド、トリミリスチルモノメチルアンモニウムフルオライド、トリミリスチルモノメチルアンモニウムアイオダイド、トリデシルアンモニウムクロライド、トリデシルモノメチルアンモニウムクロライド、トリデシルモノエチルアンモニウムクロライド、トリデシルモノブチルアンモニウムクロライド、トリデシルモノメチルアンモニウムブロマイド、トリデシルモノメチルアンモニウムフルオライド、トリデシルモノメチルアンモニウムアイオダイド等が挙げられる。
【００３６】
また、一般式３の具体例としては、例えばテトラオレイルアンモニウムクロライド、テトラオレイルアンモニウムブロマイド、テトラオレイルアンモニウムフルオライド、テトラオレイルアンモニウムアイオダイド、テトラステアリルアンモニウムクロライド、テトラステアリルアンモニウムブロマイド、テトラステアリルアンモニウムフルオライド、テトラステアリルアンモニウムアイオダイド、テトララウリルアンモニウムクロライド、テトララウリルアンモニウムブロマイド、テトララウリルアンモニウムフルオライド、テトララウリルアンモニウムアイオダイド、テトラパルミチルアンモニウムクロライド、テトラパルミチルアンモニウムブロマイド、テトラパルミチルアンモニウムフルオライド、テトラパルミチルアンモニウムアイオダイド、テトラミリスチルアンモニウムクロライド、テトラミリスチルアンモニウムブロマイド、テトラミリスチルアンモニウムフルオライド、テトラミリスチルアンモニウムアイオダイド、テトラデシルアンモニウムクロライド、テトラデシルアンモニウムブロマイド、テトラデシルアンモニウムフルオライド、テトラデシルアンモニウムアイオダイド等が挙げられる。
【００３７】
上記一般式１〜一般式３で表される化合物は、特に鏡面ロールとの離型性が良好で、且つインク吸収性を阻害しないので、優れた離型剤として配合できる。
これらの化合物の中で、一般式１で表される化合物が特に離型性に優れるので好ましい。
また、ジココイルジメチルアンモニウムクロライド、ジデシルジメチルアンモニウムクロライド、ジラウリルジメチルアンモニウムクロライド、ジステアリルジメチルアンモニウムクロライド、ジオレイルジメチルアンモニウムクロライドから選ばれる少なくとも一種を用いることが、インク吸収性と離型性が特に優れるので好ましい。
【００３８】
第１発明は、鏡面ロールに圧接して光沢を付与した光沢層に、上記一般式１〜一般式３の化合物（以下、特定の化合物ともいう。）を含有することを特徴とする。特定の化合物は、光沢層用の塗液に配合してもよく、鏡面ロールの表面に塗布していてもよい。また、光沢層の塗工量が少ない場合など、インク受容層用塗液に配合してもよい。鏡面ロールに圧接後、剥離する際に、離型性を高める機能を示せば、特定の化合物の適用方法は特に限定するものではない。
【００３９】
第２発明は、光沢層用塗液に、特定の化合物を離型剤として含有せしめることを特徴とする。なお、鏡面ロールやインク受容層にも特定の化合物を適用することを妨げるものではない。
【００４０】
第３発明は、特定の化合物の少なくとも１種を離型剤として含有する鏡面仕上げ層用塗工液である。このような塗工液は、鏡面ロールに圧接された際に、離型をスムーズに行なうことができる塗工液である。例えば、キャスト塗工法により形成される塗工層に使用する塗工液として有用である。
【００４１】
なお、本発明は、上記特定の化合物を用いるが、その作用効果を損なわない範囲で、公知の離型剤を併用することもでこる。公知の離型剤としては、例えば、ステアリン酸アミド、オレイン酸アミド等の高級脂肪酸アミド、ポリエチレンワックス、酸化ポリエチレンワックス、ポリプロピレンワックス等のポリオレフィンワックス類、ステアリン酸カルシウム、ステアリン酸亜鉛、オレイン酸カリウム、オレイン酸アンモミウム等の高級脂肪酸アルカリ塩類、レシチン、シリコーンオイル、シリコーンワックス等のシリコーン化合物、ポリテトラフルオロエチレン等のフッ素化合物が挙げられる。
【００４２】
（支持体について）
インクジェット記録体に用いる支持体は、その種類、形状、寸法などについては特に制限はないが、印字後のコックリング（浪打ち）や写真調の風合いの点から低透気性または非透気性支持体の方が好ましい。
【００４３】
透気性支持体としては、例えば、上質紙、中質紙、コート紙、アート紙、キャストコート紙等が例示できる。低透気性支持体又は非透気性支持体の例としては、ポリエチレンテレフタレート、ポリ塩化ビニル、ポリカーボネート、ポリエチレン、ポリプロピレンなどのプラスチックフィルムや合成紙、白色フィルム等が挙げられる。また、これらの支持体を、熱可塑性樹脂で被覆して得られる樹脂被覆シートなどを用いてもよい。熱可塑性樹脂としては、ポリエチレン、ポリプロピレンなどのポリオレフィン樹脂や、セルロースジアセテート樹脂、ポリエステル樹脂、またはそれらの混合物等を主成分とするものを用いることができるが、ポリオレフィンは前記支持体に対する密着性が良好であるので好ましく、特にポリエチレンを用いることが好ましい。
【００４４】
好ましい支持体としては、例えば、ポリプロピレンを延伸し、特殊加工を施した、ユポ（ユポ・コーポレーション社製）に代表される合成紙や、例えばポリエチレン樹脂、ポリプロピレン樹脂などの樹脂で、紙などの基材表面を被覆した樹脂被覆紙が挙げられる。特に、酸化チタンを練り込んだポリエチレン樹脂で紙表面を被覆した樹脂被覆紙は、仕上がった外観が写真印画紙と同等であるため、特に好ましく用いられる。
【００４５】
支持体が樹脂被覆紙の場合、樹脂層の厚みに特に制限はないが、例えばポリエチレン樹脂を被覆した樹脂被覆紙の場合、ポリエチレン樹脂層の厚みは、３〜５０μｍが好ましく、５〜４０μｍがより好ましい。ポリエチレン樹脂層の厚みが３μｍ未満の場合は、樹脂被覆時にポリエチレン樹脂層に穴等の欠陥が生じやすくなり、厚みのコントロールに困難がある場合が多くなり、平滑性も得にくくなる。逆に５０μｍを超えると、コストが増加する割には、得られる効果が小さく、不経済である。
また、後述するインク受容層との接着性を高めるため、樹脂層表面に、コロナ放電処理を施したり、アンカーコート層を設けることが好ましい。
【００４６】
また、樹脂被覆紙の基材として紙を用いる場合、紙基材としては、木材パルプを主材料として製造されたものが好ましく用いられる。木材パルプは、各種化学パルプ、機械パルプ、再生パルプ等を適宜使用することができ、これらのパルプは紙力や平滑性、抄紙適性等を調整するために、叩解機により叩解度を調整できる。叩解度は、特に限定しないが、一般に２５０〜５５０ｍｌ（ＣＳＦ：ＪＩＳ−Ｐ−８１２１）程度が好ましい範囲である。またいわゆるＥＣＦ、ＴＣＦパルプ等の塩素フリーパルプも好ましく使用できる。また、必要に応じて、木材パルプに顔料を添加することができる。顔料としては、タルク、炭酸カルシウム、クレー、カオリン、焼成カオリン、シリカ、ゼオライト等が好ましく使用される。顔料の添加により、不透明性や平滑度を高めることができるが、過剰に添加すると、紙力が低下する場合があり、顔料の添加量は、対木材パルプ１〜２０質量％程度が好ましい。
【００４７】
（インク受容層について）
インク受容層は、支持体上に少なくとも一層形成されている。インク受容層は、顔料と接着剤を含み、さらに、必要に応じて、カチオン性化合物を含むことができる。
【００４８】
インク受容層で使用する顔料としては、例えば、非晶質シリカ、酸化チタン、硫酸バリウム、カオリン、クレー、焼成クレー、酸化亜鉛、酸化アルミニウム、水酸化アルミニウム、炭酸カルシウム、サチンホワイト、珪酸アルミニウム、アルミナ、コロイダルシリカ、ゼオライト、合成ゼオライト、セピオライト、スメクタイト、合成スメクタイト、珪酸マグネシウム、炭酸マグネシウム、酸化マグネシウム、珪藻土、スチレン系プラスチックピグメント、ハイドロタルサイト、尿素樹脂系プラスチックピグメント、ベンゾグアナミン系プラスチックピグメント等が挙げられ、１種もしくはそれ以上を併用することができる。これらの中でも、非晶質シリカ、アルミナ、ゼオライトが好ましく、非晶質シリカが特に好ましい。
【００４９】
これらの中でも、平均粒子径１μｍ以下の顔料を用いることが好ましい。平均粒子径が１μｍ以下であることにより、高い印字濃度と高光沢を得ることができる。平均粒子径が８００ｎｍ以下であることがより好ましく、５００ｎｍ以下であることが特に好ましい。
【００５０】
本発明でいう平均粒子径は、数平均粒子径で、二次粒子の場合、数平均の平均二次粒子径である。具体的には、顔料が粉体であるかスラリー状であるかに関係なく、まず３％の顔料水分散液を２００ｇ調整し、続いて市販のホモミキサーで１０００ｒｐｍ、１０分間を攪拌分散した後、直ちに電子顕微鏡（ＳＥＭとＴＥＭ）で観察した粒子径である（１万〜４０万倍の電子顕微鏡写真を撮り、５ｃｍ四方中の粒子のマーチン径を測定し平均したもの。「微粒子ハンドブック」、朝倉書店、ｐ５２、１９９１年参照）。なお、複数種類の無機顔料を含有する場合の平均粒子径とは、全無機顔料の平均粒子径をいう。
【００５１】
平均粒子径の調節には、市販の顔料を機械的手段により粉砕、分散することにより得ることが可能である。機械的手段としては、超音波ホモジナイザー、圧力式ホモジナイザー、液流衝突式ホモジナイザー、高速回転ミル、ローラミル、容器駆動媒体ミル、媒体攪拌ミル、ジェットミル、乳鉢、擂解機（鉢状容器中の被粉砕物を、杵状攪拌棒で磨砕混練する装置）、サンドグラインダー等の機械的手法が挙げられる。
【００５２】
また、顔料の比表面積は、特に限定されないが、１５０ｍ２／ｇ以上であることが好ましい。ここで、顔料の比表面積とは、顔料を１０５℃にて乾燥し、得られた粉体試料の窒素吸脱着等温線をＣｏｕｌｔｅｒ社製のＳＡ３１００型を用いて、２００℃で２時間真空脱気した後測定し、比表面積をｔ法により算出したものである。比表面積は、顔料の質量あたりの表面積であり、その値が大きいほど一次粒子が小さく、二次粒子の形状が複雑になりやすく、細孔内の容量が大きくなり、インク吸収性が向上すると考えられる。
【００５３】
インク受容層で使用する接着剤としては、例えば、ポリビニルアルコール（ＰＶＡ）、カチオン変性ポリビニルアルコール、シリル変性ポリビニルアルコール等の変性ポリビニルアルコールなどのポリビニルアルコール類、カゼイン、大豆タンパク、合成タンパク質類、デンプン、カルボキシメチルセルロースやメチルセルロースなどのセルロース誘導体、或は水分散性樹脂、例えば、スチレン−ブタジエン共重合体、メチルメタクリレート−ブタジエン共重合体の共役ジエン系重合体ラテックス、アクリル系重合体ラテックス、スチレン−酢酸ビニル共重合体などのビニル系共重合体ラテックス等のような、一般に塗工紙分野で公知公用の各種接着剤が挙げられる。また、後述する感温点以下の温度領域では親水性を示し、感温点より高い温度領域では疎水性を示す感温性高分子化合物なども使用できる。これらは、適宜併用することができる。
中でも、塗膜強度が得られやすいことから、ポリビニルアルコールが好ましく使用される。さらに成膜性とインク吸収性のバランスから重合度２０００以上、鹸化度９５％以上が好ましく、さらに好ましくは重合度４０００以上、鹸化度９８％以上である。また、必要に応じて他のバインダーを併用することもできる。
【００５４】
インク受容層のバインダー部数は、いずれも、好ましくは顔料１００質量部に対して５質量部以上、５０質量部以下、より好ましくは５質量部以上、３０質量部以下、更に好ましくは５質量部以上、２５質量部以下である。バインダー量が過多であると、顔料間に形成される細孔が小さくなり、高いインク吸収速度が得られにくくなることがあり、また少なすぎると、塗工層にひび割れが生ずることがある。
【００５５】
吸収性をもたせるためには、極力バインダー成分を抑えた方が好ましいが、バインダー成分が少ないと、インク受容層を形成するために塗液を塗工する際に、塗工層にひび割れを生じやすい。その場合は、例えば、塗工層を乾燥初期に増粘またはゲル化させることで乾燥時の熱風による塗工層のひび割れを防ぐことができる。
【００５６】
塗工層を増粘またはゲル化させる方法としては、特に限定するものではないが、例えば、塗液に配合した水溶性バインダーと架橋反応可能な架橋剤を用いて増粘またはゲル化させる方法、電子線などのエネルギーを供給することにより増粘またはゲル化させる方法、水溶性バインダーとして、温度条件によって親水性と疎水性を示す感温性高分子化合物を用い、温度変化させることにより増粘またはゲル化させる方法などが挙げられる。
【００５７】
水溶性バインダーと架橋反応可能な架橋剤を用いて増粘またはゲル化させる方法としては、前記例示した水溶性バインダーと、該水溶性バインダーを架橋反応可能な架橋剤を組み合わせて使用する。
具体的には、予め架橋剤を塗布・含浸させておき、その後塗液を塗工する方法、塗液に架橋剤を配合せしめておき塗工する方法、塗液を塗工後、架橋剤を塗布する方法などにより製造するとよいが、架橋剤を予め塗布しておくことが、増粘またはゲル化が均一な塗工層が得られるため、好ましい。
【００５８】
架橋剤としては、ホウ素化合物、エポキシ化合物、グリシジル化合物、ジルコニウム化合物、アルミニウム化合物、クロム化合物等などが例示できる。中でも、ホウ素化合物は、ポリビニルアルコールと組み合わせた場合、増粘またはゲル化が素早く生じるので特に好ましい。ホウ素化合物としては、ホウ素原子を中心原子とする酸素酸及びその塩のことである。例としては、オルトホウ酸、メタホウ酸、次ホウ酸、四ホウ酸、五ホウ酸、及びそれらのナトリウム塩、カリウム塩、アンモニウム塩が挙げられる。このなかで、オルトホウ酸と四ホウ酸二ナトリウムが塗料を適度に増粘させる効果があるために好ましく用いられる。ホウ素化合物の使用量は、ホウ素化合物及び水溶性バインダーの種類にもよるが、基材の片面に０．０１〜１．５ｇ／ｍ２の割合で用いるのが好ましい。１．５ｇ／ｍ２より多いと水溶性バインダーとの架橋密度が高くなり、塗工層が硬くなって折り割れしやすくなる。また、０．０１ｇ／ｍ２より少ないと水溶性バインダーとの架橋が弱く、塗液のゲル化も弱くなって塗工層がひび割れやすくなる。
【００５９】
電子線などのエネルギーを供給することにより増粘またはゲル化させる方法としては、バインダーとして、ラジカル重合性の不飽和結合を有さず、かつ水溶液に電子線を照射することによりハイドロゲルを形成する水溶性バインダーを用い、無機顔料１００質量部に対して、水溶性バインダー１〜１００質量部の割合で含有する塗液を塗工し、ついで電子線を照射して該塗工された塗液をハイドロゲル化させた後、乾燥して塗工層を形成するとよい。
【００６０】
ラジカル重合性の不飽和結合を有さず、かつ水溶液に電子線を照射することによりハイドロゲルを形成する水溶性バインダーとしては、例えば、ポリビニルアルコール、ポリエチレンオキサイド、ポリアルキレンオキサイド、ポリビニルピロリドン、水溶性ポリビニルアセタール、ポリ−Ｎ−ビニルアセトアミド、ポリアクリルアミド、ポリアクリロイルモルホリン、ポリヒドロキシアルキルアクリレート、ポリアクリル酸、ヒドロキシエチルセルロース、メチルセルロース、ヒドロキシプロピルメチルセルロース、ヒドロキシプロピルセルロース、ゼラチン、カゼイン、及びこれらの水溶性誘導体、並びにこれらの共重合体などが例示でき、これらを単独使用、或いは併用するとよい。
電子線の照射方式としては、例えばスキャニング方式、カーテンビーム方式、ブロードビーム方式などが採用され、電子線を照射する際の加速電圧は５０〜３００ｋＶ程度が適当である。電子線の照射量は１〜２００ｋＧｙ程度の範囲で調節するのが好ましい。１ｋＧｙ未満では塗工層をゲル化させるのに不十分であり、２００ｋＧｙを越えるような照射は基材や塗工層の劣化や変色をもたらす恐れがあるため好ましくない。
【００６１】
水溶性バインダーとして、温度条件によって親水性と疎水性を示す感温性高分子化合物を用い、温度変化させることにより増粘またはゲル化させる方法としては、バインダーとして、感温点以下の温度領域では親水性を示し、感温点より高い温度領域では疎水性を示す感温性高分子化合物を用いるとよい。この感温性高分子化合物を用いた場合、感温点以上の温度で塗工を行い、感温点以下に冷却することにより、塗工した層が増粘またはゲル化され、その後乾燥して記録層を形成するとよい。このような感温性高分子化合物としては、特開２００３−４０９１６号公報に開示されている、ポリビニルアルコール及び／又はポリビニルアルコール誘導体の共存下に重合して得られる感温性高分子化合物が例示できる。
【００６２】
インク受容層には、カチオン性化合物を配合することが好ましい。カチオン性化合物としては、例えば、１）ポリエチレンポリアミンやポリプロピレンポリアミンなどのポリアルキレンポリアミン類またはその誘導体、２）第２級アミノ基、第３級アミノ基や第４級アンモニウム基を有するアクリル重合体、３）ポリビニルアミンおよびポリビニルアミジン類、４）ジシアンジアミド・ホルマリン共重合体に代表されるジシアン系カチオン性化合物、５）ジシアンジアミド・ポリエチレンアミン共重合体に代表されるポリアミン系カチオン性化合物、６）エピクロルヒドリン・ジメチルアミン共重合体、７）ジアリルジメチルアンモニウム−ＳＯ２重縮合体、８）ジアリルアミン塩・ＳＯ２重縮合体、９）ジアリルジメチルアンモニウムクロライド重合体、１０）ジアリルジメチルアンモニウムクロライド−アクリルアミド共重合体、１１）アリルアミン塩の共重合体、１２）ジアルキルアミノエチル（メタ）アクリレート４級塩共重合体、１３）アクリルアミド・ジアリルアミン共重合体、１４）５員環アミジン構造を有するカチオン性樹脂、１５）ポリオキシ塩化アルミニウム、酢酸アルミニウム、塩基性塩化ジルコニル、酢酸ジルコニル等の公知のカチオン性化合物等が例示できる。これらカチオン性化合物は併用することもできる。
【００６３】
カチオン性化合物と顔料を配合する際、特に顔料としてシリカを配合する際、シリカは一般にアニオン性であるため、混合の際に微細シリカ粒子の凝集が起こる場合がある。この場合、一般的に市販されている非晶質シリカ（数ミクロンの二次粒子径を有する）を機械的手段により強い力を与えて微細粒子に粉砕する際、粉砕処理前の非晶質シリカにカチオン性物質を一緒に混合分散してから機械的手段により分散・粉砕するか、あるいは微細化したシリカ二次粒子分散体にカチオン性物質を混合し、一旦増粘・凝集させた後、再度機械分散・粉砕する方法等をとることにより、前記特定の粒子径に調整するとよい。
【００６４】
インク受容層は、細孔直径分布曲線における極大値が１００ｎｍ以下のみであることが好ましい。細孔直径分布曲線における極大値とは、以下に述べる方法によって求める細孔直径分布曲線の極大値を示す。
【００６５】
細孔直径分布曲線におけるピークについて説明する。
測定方法としては、支持体の影響を避けるために、塗工層をカッター等で剥がし取り測定に用いた。細孔分布は、マイクロメトリックス・ポアサイザー９３２０（島津製作所製）を用い、水銀圧入法により求めた。水銀圧入法による細孔直径の測定は、細孔の断面を円形と仮定して導かれた下記の式を使って計算した。
Ｒ＝−２γＣＯＳθ／Ｐ
ただし、式中でそれぞれＲ：細孔半径（２Ｒ＝細孔直径）、γ：水銀の表面張力、θ：接触角、Ｐ：圧力を示す。
水銀の表面張力は４８２．５３６ｄｙｎ／ｃｍとし、使用接触角は１３０°とし、水銀圧力の低圧部（０〜３０ｐｓｉａ、測定細孔半径：１８０〜３μｍ）と高圧部（０〜３００００ｐｓｉａ、測定細孔半径：３〜０．００３μｍ）にて測定した。
細孔直径分布は、上記の原理を利用して、水銀に加える圧力を徐々に変化させ、その時に細孔内に進入した水銀の体積すなわち細孔容量Ｖを測定し、上記式に従って換算した細孔直径（２Ｒ）と細孔容積との関係を描き、この関係曲線の微分係数ｄＶ／ｄ（２Ｒ）を求めて縦軸とし、細孔直径２Ｒを横軸にすることで求められる。塗工層の細孔直径分布曲線は通常１〜数個のピークが認められる。
支持体の影響を避けるために、インク受容層をフィルムに設けた後、カッター等でインク受容層を剥がし取って測定する。フィルム上で測定する場合、フィルム自体の細孔直径分布が無視できるフィルムを使用する。
【００６６】
細孔直径が小さいほど、インク受容層の光沢度は高い。本発明においては、銀塩写真様の高い光沢度のインクジェット記録体を得るために、細孔直径分布曲線の極大値が存在するのは１００ｎｍ以下のみであることが好ましく、より好ましくは８０ｎｍ以下、さらに好ましくは７０ｎｍ以下である。１００ｎｍより大きい極大値が存在すると、光沢度やドット再現性が低下し、さらに、インク受容層がひび割れしやすくなってしまう。
【００６７】
本発明では、形成するインク受容層は一層であっても多層であってもよい。インク受容層が多層の場合、用いる顔料や接着剤は各インク受容層毎に変えることができる。このとき、例えばインク受容層が二層構造の場合、表面側のインク受容層（上層）に、光沢度を高くするために非常に微細な顔料を用い、支持体と接するインク受容層（下層）にそれよりも大きな粒子径の顔料を用いると、上層のインク吸収性が低くても、下層のインク吸収性を高くなるので、光沢度とインク吸収性を共に維持又は向上させることができる。
【００６８】
また、インク受容層には、上記のほかにも、一般的に塗工紙の製造において使用される各種顔料、分散剤、増粘剤、消泡剤、着色剤、帯電防止剤、防腐剤等の各種助剤を適宜添加してもよい。
【００６９】
これらの成分を溶媒に分散させた塗工液を支持体に塗工し、乾燥させることによってインク受容層が形成される。塗工液の溶媒としては、特に限定はないが、塗工適性などの理由で、水が好ましい。
インク受容層の塗工量の合計は、５〜７０ｇ／ｍ２が好ましく、１０〜５０ｇ／ｍ２がより好ましく、１５〜４０ｇ／ｍ２が更に好ましい。また、塗工層の厚みの合計は、７〜１０５μｍが好ましく、１５〜７５μｍがより好ましく、２２〜６０μｍがさらに好ましい。塗工量が５ｇ／ｍ２未満の場合、光沢層が十分に形成できない可能性があるのみならず、インク吸収性が低下し、記録適性が劣る場合があり、塗工量が７０ｇ／ｍ２を超えると、塗工層の強度が低下し、記録用紙の断裁加工時や、プリンタでの記録体の搬送時に、トラブルを起こしやすくなるおそれがある。
塗工工程は１回でもよく、また、複数回行ってもよい。塗工工程を複数回行うと、インク受容層を多層とすることもできる。また、塗工液を複数回に分けて塗工することで、ひび割れの発生を抑制しながら多くの塗工液を塗工することができ、インク受容層のインク吸収容量を大きくすることができる。
【００７０】
インク受容層の塗工装置としては、ブレードコーター、エアナイフコーター、ロールコーター、バーコーター、グラビアコーター、ダイコーター、カーテンコーター、リンプコーター、スタイドビードコーター等、各種公知の塗工装置が利用できる。特に、エアナイフコーターは、幅広い塗料物性、塗工量に対応可能なため、好適に用いられる。また、ダイコーターやカーテンコーターは、塗工量の均一性に優れるため、特に高精細な記録を目的とする光沢タイプのインクジェット記録体には、好ましい塗工方法である。
塗膜の乾燥方法としては、特に限定はないが、従来から公知公用の熱風乾燥、ガスヒータ乾燥、高周波乾燥、電気ヒータ乾燥、赤外線ヒータ乾燥、レーザ乾燥、電子線乾燥等の各種加熱乾燥方式が適宜採用される。
【００７１】
（光沢層について）
光沢層には、微細顔料としては、コロイダルシリカ、無定形シリカ、アルミナ、水酸化アルミニウム、炭酸マグネシウム等の透明または白色顔料が例示される。これらの内で特に好ましい顔料は、コロイダルシリカ、アルミナまたは無定形シリカである。
【００７２】
コロイダルシリカまたはアルミナを使用すると、光沢性が向上するため、特に好ましく用いられる。コロイダルシリカまたはアルミナは、平均一次粒子径５〜１００ｎｍが好ましく、１０〜８０ｎｍがより好ましい。さらに好ましくは２０〜７０ｎｍである。平均一次粒子径が５ｎｍ未満の場合は、インク吸収性が低下する場合があり、平均一次粒子径が１００ｎｍを超えると、透明性が低下するため、印字濃度が低下する傾向がある。
無定形シリカを使用する場合、好ましくは平均一次粒子径５〜１００ｎｍ、より好ましくは５〜４０ｎｍのものを用いる。また、無定形シリカは、好ましくは平均二次粒子径１μｍ以下、より好ましくは１０〜７００ｎｍのものを用いる。
【００７３】
光沢層に、微細顔料として、コロイダルシリカやアルミナ等の一次粒子を用いる場合、空隙率が低くなるため、インク吸収速度が低下しやすい。そのため、好ましい光沢層の厚みは０．０２〜４μｍであり、より好ましくは０．０５〜２μｍである。
また、インク吸収容量とインク吸収速度との兼ね合いから、光沢層の厚みは、インク受容層全体の厚みの１／１０以下であることが好ましい。より好ましくは１／２０以下、さらに好ましくは１／３０以下である。
【００７４】
光沢層には、水性樹脂を微細粒子の接着強度の不足する場合、或いは、表面に樹脂系光沢が必要な場合等に適宜用いることができる。しかし、水性樹脂を使用すると、インク吸収性を低下させるおそれがあるので、できるだけ少量の配合が好ましい。
【００７５】
水性樹脂としては、ポリビニルアルコール、カチオン変性ポリビニルアルコール、ポリビニルピロリドンおよびその共重合物、ポリメチルヒドロキシセルロース、カルボキシメチルセルロース等のセルロース誘導体、酸化澱粉、カチオン化澱粉等の変性澱粉類、カゼイン、大豆蛋白、合成蛋白等の蛋白質類、ポリスチレン樹脂、ポリブタジエン樹脂、ポリウレタン樹脂、ポリアクリル酸樹脂、ポリ酢酸ビニル樹脂、ポリ塩化ビニル樹脂等の水性樹脂およびそれらの共重合物、変性物等が挙げられ、単独または組み合わせて使用でき、特に、スチレン・アクリル系共重合体が好ましい。
水性樹脂が水分散性樹脂の場合、前記樹脂の平均粒子径は２０〜１５０ｎｍの範囲が好ましく、２０ｎｍ未満の場合は、インク吸収性が低下する場合があり、１５０ｎｍを超える場合は、透明性が低下し、印字濃度が低下する場合がある。
水性樹脂のガラス転移温度は、５０〜１５０℃の範囲が好ましい。ガラス転移温度が、５０℃より低い場合は、乾燥時に光沢層の成膜が進みすぎ、光沢層の多孔性が低下し、インク吸収性が低下する場合がある。１５０℃より高い場合は、成膜が不足し、光沢や強度が不足する場合がある。
水性樹脂の配合量は、顔料１００質量部に対し、水性樹脂が、好ましくは０〜５０質量部、より好ましくは０〜３０質量部の範囲内であることが好ましい。
【００７６】
光沢層には、必要に応じて、インク受容層と同様、インク中の染料を固着し、耐水性を付与し、記録濃度を向上させるために、カチオン性化合物を添加することができる。
【００７７】
光沢層には、必要に応じて、保存性改良剤としてイオウ含有化合物を添加しても良い。イオウ含有化合物の中でも特に１，２−ビス（２−ヒドロキシエチルチオ）エタン、１，２−ビス（２−ヒドロキシエチルチオ）ブタン、２，２’−ジチオエタノールおよび３，３’−チオジプロピオン酸が好ましく、１，２−ビス（２−ヒドロキシエチルチオ）エタンがより好ましい。これらのイオウ含有化合物は、単独で配合されても、２種以上を混合して配合されてもよい。
【００７８】
また、光沢層には、上記のほかにも、一般的に塗工紙の製造において使用される各種顔料、分散剤、増粘剤、消泡剤、着色剤、帯電防止剤、防腐剤等の各種助剤を適宜添加してもよい。
【００７９】
（第１発明）
第１発明は、支持体上にインク受容層を有し、該インク受容層上に、微細顔料を含有し、鏡面ロールに圧接して光沢を付与した光沢層を有するインクジェット記録体において、前記光沢層に特定の化合物の少なくとも１種を含有することを特徴とするインクジェット記録体である。特定の化合物を用いることにより、鏡面ロールから離型が安定するので、高光沢のインクジェット記録体となる。
【００８０】
支持体として、透気性支持体である上質紙、中質紙、コート紙、アート紙、キャストコート紙等を使用する場合、公知のキャスト塗工法を採用するとよい。
即ち、光沢層を塗工後、塗工層が湿潤状態にある間に、加熱した鏡面ロールに圧接、乾燥させて光沢仕上げするウェットキャスト法、湿潤状態の塗工層を酸や塩、熱によりゲル状態とし、これを加熱した鏡面ロールに圧接、乾燥させて光沢仕上げするゲル化キャスト法、湿潤状態の塗工層を一旦乾燥した後、これを再湿潤液で湿潤可塑化し、これを加熱した鏡面ロールに圧接、乾燥させて光沢仕上げするリウェットキャスト法等である。
【００８１】
支持体として、低透気性支持体又は非透気性支持体を用いる場合は、後述する第３発明の製造方法を採用することができる。なお、支持体として低透気性支持体又は非透気性支持体を用いると、コックリングが発生しないので好ましいインクジェット記録体となる。
【００８２】
（第２発明）
第２発明は、支持体上に、顔料と接着剤を有するインク受容層を少なくとも一層を形成する工程、次いで、該インク受容層上に、微細顔料と特定の化合物の少なくとも１種を離型剤として含有する光沢層用塗布液層を設ける工程、該光沢層用塗布液層を鏡面ロールに接するようにプレスロールでプレスする工程、および該塗布液層を乾燥する工程を含む光沢化手段により光沢層を形成することを特徴とするインクジェット記録体の製造方法である。
【００８３】
この製造方法は、支持体としては限定するものではないか、従来公知のキャスト塗工法で製造できなかった低透気性支持体又は非透気性支持体を用いた場合でも、高光沢な面を形成できるので好ましい。
【００８４】
図１に、第３発明であるインクジェット記録体の製造方法の好ましい実施形態における製造工程の一例を示す。
本実施形態においては、まず、低透気性又は非透気性の支持体２上にインク受容層３を設ける（インク受容層形成工程）。そして、支持体２を、インク受容層３が鏡面ロール５に接するように、鏡面ロール５とプレスロール６との間に配置する。次いで、インク受容層３上に、光沢層を形成するための、特定の化合物を離型剤として含有する塗布液４を供給して、鏡面ロール５とプレスロール６との接線の上部に塗布液溜まりを形成する（塗布液供給工程）。そして、塗布液４が湿潤状態または半乾燥状態にあるうちに、支持体２を、塗布液４が供給された面が鏡面ロール５に接するように、鏡面ロール５とプレスロール６との間をプレスしながら通過させて塗布液層７を形成した後、直ちに鏡面ロール５から塗布液層７を剥離する（プレス工程）。その後、ドライヤー９を用いて乾燥（調湿）して、支持体２、インク受容層３、光沢層８からなるインクジェット記録体１を得る。
【００８５】
（光沢層の形成方法について）
＜塗工工程＞
光沢層は、インク受容層３上に、上述のような成分を分散させて塗布液４を塗工する。調製するために用いられる分散媒としては、特に限定はないが、塗工適性などの理由で、水が好ましい。
塗布液中の総固形分濃度は、好ましくは０．１〜１５質量％、より好ましくは０．５〜１０質量％である。
【００８６】
光沢層の塗布量は、乾燥質量として、０．０１〜３ｇ／ｍ２が好ましく、０．０３〜２ｇ／ｍ２がより好ましく、０．０５〜１ｇ／ｍ２が更に好ましい。塗布量が０．０１ｇ／ｍ２未満の場合は、十分な光沢層を形成することが困難なために、光沢度が低くなりやすい。また、塗布量が３ｇ／ｍ２を超えると、光沢度は得やすいが、インク吸収性や記録濃度が低下しやすい。
【００８７】
＜プレス工程＞
次いで、供給された塗布液４が湿潤状態または半乾燥状態にあるうちに、支持体２を、塗布液４が供給された面が鏡面ロール５に接するように、鏡面ロール５とプレスロール６との間をプレスしながら通過させて塗布液層７を形成した後、直ちに鏡面ロール５から塗布液層７を剥離するプレス工程を行う。
湿潤又は半乾燥状態にある塗布液４を、加熱した鏡面ロール５とプレスロール６との間を、塗布液４が供給された面が鏡面ロール５に接するようにプレスロール６でプレスすることにより、インク受容層３上に塗布液層７が形成される。この際、プレス圧と温度により塗布液層７はインク受容層３に密着され、ひび割れのない均一な膜が形成される。
プレス工程後、塗布液層７を、ドライヤー９などの乾燥ゾーンで別途乾燥させる乾燥工程を行うことも可能である。
【００８８】
鏡面ロールの表面温度は、乾燥条件等の操業性、インク受容層への密着性、光沢層表面の光沢性から、４０〜１３０℃の範囲が好ましく、７０〜１２０℃の範囲がより好ましい。鏡面ロールの表面温度が、４０℃未満の場合は、インクジェット記録体の表面強度が低下するおそれや、インク受容層の接着剤が軟化し難く、インク受容層への密着性が悪化したりする。１３０℃を超える場合は、インク受容層の接着剤の成膜が進みすぎるためインク吸収性が低下したり、塗布液４が沸騰し、光沢面が悪化するおそれがある。
また、鏡面ロールは、耐熱性がよく、優れた鏡面性が得られることから、金属ロールであることが好ましい。また、表面に微細な凹凸をつけて光沢性を低下させるいわゆる半光沢紙にする場合、金属ロールに微細な凹凸をつけてもよい。鏡面ロールの平均線中心粗さＲａは、目標とする光沢によって変わるが、例えば、１０μｍ以下である。
【００８９】
プレスロールの材質は、上述のような鏡面ロールとの間での加圧をより均一にするために耐熱樹脂製が好ましい。
プレスロールによる加圧は、鏡面ロールとプレスロールの間の線圧が、好ましくは５０〜３５００Ｎ／ｃｍ、より好ましくは２００〜３０００Ｎ／ｃｍになるように行うことが好ましい。鏡面ロールとプレスロールの間の線圧が、５０Ｎ／ｃｍ未満の場合は、線圧が均一になり難く光沢性が低下したり、塗布液層７のインク受容層３に対する密着性が低下し、表面がひび割れたりするおそれがあり、３５００Ｎ／ｃｍを超える場合は、インクジェット記録体を過度に加圧するためにインク受容層および光沢層の空隙を破壊するためにインク吸収性が低下するおそれがある。
【００９０】
＜乾燥（調湿）工程＞
本発明において、鏡面ロール５から剥離した直後のインクジェット記録体１（支持体２、インク受容層３及び塗布液層７）中の水分は、湿潤状態又は半乾燥状態である。塗工層の水分率は、インク受容層や光沢層の塗布量により大きく影響されるが、例えば７〜１００％である。
鏡面ロール５から剥離した後、ワインダーで巻き取るまでの間に平衡水分に達するような場合には、調湿・乾燥装置は不要であるが、塗布速度が速く、紙等の支持体２に含まれる水分が高い場合は、鏡面ロール５から剥離してワインダーで巻き取るまでの間に、調湿装置を有する調湿工程または乾燥装置を有する乾燥工程が必要である。調湿または乾燥装置の能力や仕様は、インクジェット記録体が鏡面ロール５から剥離された時点で持っている水分と平衡水分との差および塗布速度により、適宜設定される。
【００９１】
なお、上述のようにして形成される光沢層８の表面は、銀塩写真様の風合いを得るためには、７５°表面光沢度（ＪＩＳ  Ｐ８１４２）が好ましくは７０％以上、より好ましくは７５％以上、さらに好ましくは８０％以上であり、かつ、幅２．０ｍｍの光学くしを使用した時の写像性（ＪＩＳ  Ｈ８６８６−２）が好ましくは５５％以上、より好ましくは５７％以上、さらに好ましくは６０％以上、最も好ましくは６５％以上であることが好ましい。
【００９２】
なお、図１では、鏡面ロール５とプレスロール６とを左右に並べて配置し、鏡面ロール５とプレスロール６との接線の上部に塗布液溜まりを形成して、縦方向に支持体を通過させたが、例えば、鏡面ロール５とプレスロール６を上下に並べて配置し、インク受容層３上に塗布液４を供給して、横方向に支持体を通過させてもよい。
【００９３】
上述のように、従来のキャスト塗工紙の製造方法が、湿潤可塑化状態にある塗布層表面を、加熱した鏡面ロールに圧接、乾燥して光沢層を形成した後、鏡面ロールから離型して鏡面を写し取るのに対し、第３発明の実施形態では、インク受容層上に、光沢層を形成するための、微細顔料と特定の離型剤とを含有する塗布液を供給し、該塗布液が湿潤状態または半乾燥状態にあるうちに、支持体を、該塗布液が供給された面が鏡面ロールに接するように、鏡面ロールとプレスロールとの間をプレスしながら通過させて塗布液層を形成した後、直ちに前記鏡面ロールから該塗布液層を剥離することにより光沢層を設ける。
このようにして得られるインクジェット記録体は、銀塩写真並の高い表面光沢度とドット再現性を有し、特に、高い光沢度、高い平滑性等の外観やインク吸収性に優れ操業時の離型性が良好なインクジェット記録適性を有する。
【００９４】
（第３発明）
第３発明は、特定の化合物の少なくとも１種を離型剤として含有する鏡面仕上げ層用塗工液である。このような塗工液は、鏡面ロールに圧接された際に、離型をスムーズに行なうことができる塗工液である。上記第１発明、第２発明の構成に限定されるものではなく、例えば、キャスト塗工法により形成される塗工層に使用する塗工液としても有用である。
【実施例】
【００９５】
以下に実施例を挙げて、本発明をより具体的に説明するが、勿論これらに限定されるものではない。また、例中の部および％は、特に断らない限り、それぞれ質量部および質量％で示した。
【００９６】
（シリカゾルＡの調製）
市販気相法シリカ（商品名：レオロシールＱＳ−３０、平均一次粒子径１０ｎｍ、比表面積３００ｍ２／ｇ、トクヤマ社製）をサンドグラインダーにより水分散粉砕した後、ナノマイザー（商品名：ナノマイザー、ナノマイザー社製）を用いて、粉砕分散を繰り返し、分級後、平均二次粒子径８０ｎｍからなる１０％分散液を調製した。該分散液にカチオン性化合物として、ジアリルジメチルアンモニウムクロライド（商品名：ユニセンスＣＰ−１０３、センカ社製）１０部を添加し、顔料の凝集と、分散液の増粘を起こさせた後、再度ナノマイザーを用いて、粉砕分散を繰り返し、平均二次粒子径３００ｎｍからなる８％分散液を調製しシリカゾルＡを得た。
【００９７】
（紙支持体の作製）
ＣＳＦ（ＪＩＳ  Ｐ−８１２１）が２５０ｍｌまで叩解した針葉樹晒クラフトパルプ（ＮＢＫＰ）と、ＣＳＦが２５０ｍｌまで叩解した広葉樹晒クラフトパルプ（ＬＢＫＰ）とを、質量比２：８の割合で混合し、濃度０．５％のパルプスラリーを調製した。このパルプスラリー中に、パルプ絶乾質量に対し、カチオン化澱粉２．０％、アルキルケテンダイマー０．４％、アニオン化ポリアクリルアミド樹脂０．１％、ポリアミドポリアミンエピクロルヒドリン樹脂０．７％を添加し、十分に攪拌して分散させた。
上記組成のパルプスラリーを長網マシンで抄紙し、ドライヤー、サイズプレス、マシンカレンダーを通し、坪量１８０ｇ／ｍ２、密度１．０ｇ／ｃｍ３の原紙を製造した。上記サイズプレス工程に用いたサイズプレス液は、カルボキシル変性ポリビニルアルコールと塩化ナトリウムとを２：１の質量比で混合し、これを水に加えて過熱溶解し、濃度５％に調製したもので、このサイズプレス液を紙の両面に、合計で２５ｍｌ／ｍ２塗布して、紙支持体（透気度：３００秒）を得た。
【００９８】
（樹脂被覆した支持体）
上記紙支持体の両面に、コロナ放電処理した後、バンバリーミキサーで混合分散した下記のポリオレフィン樹脂組成物１を、紙支持体のフェルト面側に、塗工量２５ｇ／ｍ２となるようにして、またポリオレフィン樹脂組成物２を、紙支持体のワイヤー側に、塗工量２０ｇ／ｍ２となるように、Ｔ型ダイを有する溶融押出し機（溶融温度３２０℃）で塗布し、フェルト面側を鏡面のクーリングロール、ワイヤー面側を粗面のクーリングロールで冷却固化して、平滑度（王研式、Ｊ．ＴＡＰＰＩ  Ｎｏ．５）が６０００秒、不透明度（ＪＩＳ  Ｐ８１３８）が９３％の樹脂被覆した支持体を得た。
【００９９】
「ポリオレフィン樹脂組成物１」
長鎖型低密度ポリエチレン樹脂（密度０．９２６ｇ／ｃｍ３、メルトインデックス２０ｇ／１０分）３５部、低密度ポリエチレン樹脂（密度０．９１９ｇ／ｃｍ３、メルトインデックス２ｇ／１０分）５０部、アナターゼ型二酸化チタン（商品名：Ａ−２２０、石原産業社製）１５部、ステアリン酸亜鉛０．１部、酸化防止剤（商品名：Ｉｒｇａｎｏｘ  １０１０、チバガイギー社製）０．０３部、群青（商品名：青口群青ＮＯ．２０００、第一化成社製）０．０９部、蛍光増白剤（商品名：ＵＶＩＴＥＸ  ＯＢ、チバガイギー社製）０．３部を混合し、ポリオレフィン樹脂組成物１とした。
【０１００】
「ポリオレフィン樹脂組成物２」
高密度ポリエチレン樹脂（密度０．９５４ｇ／ｃｍ３、メルトインデックス２０ｇ／１０分）６５部、低密度ポリエチレン樹脂（密度０．９１９ｇ／ｃｍ３、メルトインデックス２ｇ／１０分）３５部を溶融混合し、ポリオレフィン樹脂組成物２とした。
【０１０１】
実施例１
（インク受容層の形成）
シリカゾルＡ  １００部に５％ポリビニルアルコール（クラレ社製、商品名：ＰＶＡ−１３５Ｈ、重合度：３５００、ケン化度：９９％以上）２４部を混合し、メイヤーバーで塗工量が２５ｇ／ｍ２となるように樹脂被覆した支持体上に塗布乾燥してインク受容層を設けた。厚みは３７μｍであった。
【０１０２】
（光沢層の形成）
次に、カチオン性コロイダルシリカ（商品名：スノーテックスＡＫ、日産化学工業社製）１００部と、離型剤としてジココイルジメチルアンモニウムクロライド３部を混合し、１０％に希釈し、図１の装置を用いて、インク受容層上に塗工し、同時に、表面温度１００℃としたクロム鍍金仕上げした鏡面ロールに線圧２０００Ｎ／ｃｍで圧接し、直ちに鏡面ロールより離型し、ドライヤーで乾燥して光沢層を形成し、インクジェット記録体を得た。光沢層の厚みは１μｍであった。
【０１０３】
実施例２
実施例１の光沢層の形成において、離型剤としてジデシルジメチルアンモニウムクロライド３部を用いた以外は、実施例１と同様にインクジェット記録体を得た。光沢層の厚みは１μｍであった。
【０１０４】
実施例３
実施例１の光沢層の形成において、離型剤としてジステアリルジメチルアンモニウムクロライド３部を用いた以外は、実施例１と同様にインクジェット記録体を得た。光沢層の厚みは１μｍであった。
【０１０５】
実施例４
実施例１の光沢層の形成において、離型剤としてジオレイルジメチルアンモニウムクロライド３部を用いた以外は、実施例１と同様にインクジェット記録体を得た。光沢層の厚みは１μｍであった。
【０１０６】
実施例５
実施例１の光沢層の形成において、離型剤としてトリラウリルアンモニウムクロライド３部を用いた以外は、実施例１と同様にインクジェット記録体を得た。光沢層の厚みは１μｍであった。
【０１０７】
実施例６
実施例１の光沢層の形成において、離型剤としてテトラデシルアンモニウムクロライド３部を用いた以外は、実施例１と同様にインクジェット記録体を得た。光沢層の厚みは１μｍであった。
【０１０８】
実施例７
実施例１の光沢層の形成において、塗被液中にカチオン性化合物としてアリルアミン・ジアリルアミン共重合体ポリマー（ＰＡＡ−Ｄ４１、日東紡社製）５部を添加した以外は、実施例１と同様にインクジェット記録体を得た。光沢層の厚みは１μｍであった。
【０１０９】
比較例１
実施例１の光沢層の形成において、離型剤としてジココイルジメチルアンモニウムクロライド３部を添加しなかった以外は、実施例１と同様にインクジェット記録体を得た。光沢層の厚みは１μｍであった。
【０１１０】
比較例２
実施例１の光沢層の形成において、離型剤としてステアリルトリメチルアンモニウムクロライド３部を用いた以外は、実施例１と同様にインクジェット記録体を得た。光沢層の厚みは１μｍであった。
【０１１１】
比較例３
実施例１の光沢層の形成において、離型剤としてステアリン酸カルシウム３部を用いた以外は、実施例１と同様にインクジェット記録体を得た。光沢層の厚みは１μｍであった。
【０１１２】
比較例４
実施例１の光沢層の形成において、離型剤としてカチオン性ポリエチレンワックス（商品名：メイカテックスＰＥＣ−２７０、明成化学工業社製）３部を用いた以外は、実施例１と同様にインクジェット記録体を得た。光沢層の厚みは１μｍであった。
【０１１３】
実施例８
（内側インク受容層の形成）
サイロジェット７０３Ａ（比表面積：２８０ｍ２／ｇ、平均二次粒子径３００ｎｍ、グレースデビソン社製）に５％ポリビニルアルコール（クラレ社製、商品名：ＰＶＡ−１３５Ｈ、重合度：３５００、ケン化度：９９％以上）２４部を混合し、メイヤーバーで塗工量が２０ｇ／ｍ２となるように樹脂被覆した支持体上に塗布乾燥して内側インク受容層を設けた。
【０１１４】
（外側インク受容層の形成）
前記内側インク受容層上に、シリカゾルＡ１００部に５％ポリビニルアルコール（クラレ社製、商品名：ＰＶＡ−１３５Ｈ、重合度：３５００、ケン化度：９９％以上）２４部を混合し、メイヤーバーで塗工量が５ｇ／ｍ２となるように塗布乾燥して外側インク受容層を設けた。
【０１１５】
（光沢層の形成）
次に、カチオン性コロイダルシリカ（商品名：スノーテックスＡＫ、日産化学工業社製）１００部と、離型剤としてジステアリルジメチルアンモニウムクロライド３部を混合し、１０％に希釈し、図１の装置を用いて、外側インク受容層上に塗工し、同時に、表面温度１００℃としたクロム鍍金仕上げした鏡面ロールに線圧２０００Ｎ／ｃｍで圧接し、直ちに鏡面ロールより離型し、ドライヤーで乾燥して光沢層を形成し、インクジェット記録体を得た。インク受容層の厚みは合計３９μｍであり、光沢層の厚みは１μｍであった。
【０１１６】
実施例９
実施例８のインク受容層の形成において、樹脂被覆した支持体の代りに、市販のポリプロピレン合成紙（商品名：ユポＧＷＧ−１４０、ユポコーポレーション社製）を用いた以外は、実施例８と同様にインクジェット記録体を得た。インク受容層の厚みは合計３９μｍであり、光沢層の厚みは１μｍであった。
【０１１７】
（評価方法）
前記実施例および比較例で得たインクジェット記録体の７５度表面光沢度、コックリング、インク吸収性、印字濃度、細孔直径分布曲線の極大値、離型性及び耐水性を評価し、その結果を表１に示した。各評価については、下記の方法で測定した。
【０１１８】
（７５度表面光沢度）
ＪＩＳ−Ｐ８１４２に記載の方法で、インクジェット記録体の７５度光沢度を測定した。
【０１１９】
（コックリング）
コックリングは、インクジェットプリンターＰＩＸＵＳ  ｉＰ８６００（キヤノン社製）を用いて行った。インクカートリッジは、キヤノン社製ＢＣＩ−７Ｂｋ、ＢＣＩ−７Ｃ、ＢＣＩ−７Ｍ、ＢＣＩ−７Ｙ、ＢＣＩ−７ＰＣ、ＢＣＩ−７ＰＭ、ＢＣＩ−７ＲおよびＢＣＩ−７Ｇを使用した。評価は、シアンインクとマゼンタインクの２色混合のベタ印字部に発生したコックリングを目視にて評価した。
○：コックリングが全く認められず、良好な状態。
△：コックリングがあり、使用状況によっては問題となるレベル。
×：コックリングが著しく、実用にならないレベル。
【０１２０】
（インク吸収性）
インクジェットプリンターＰＩＸＵＳ  ｉＰ４１００（キヤノン社製）を用いて行った。インクカートリッジは、キヤノン社製ＢＣＩ−７Ｂｋ、ＢＣＩ−７Ｃ、ＢＣＩ−７Ｍ、ＢＣＩ−７ＹおよびＢＣＩ−３ｅＢｋを用い、評価はグリーンベタ印字を行い、前記ベタ印字部のインク吸収の様子を目視にて行った。
◎：ベタ部にムラが見られず、良好な状態。
○：ベタ部にムラが若干見られるが、殆ど問題にはならないレベル。
△：ベタ部にムラが多少見られ、使用状況によっては問題となるレベル。
【０１２１】
（印字濃度）
印字濃度は、インクジェットプリンターＰＩＸＵＳ  ｉＰ８６００（キヤノン社製）を用いて行った。インクカートリッジは、キヤノン社製ＢＣＩ−７Ｂｋ、ＢＣＩ−７Ｃ、ＢＣＩ−７Ｍ、ＢＣＩ−７Ｙ、ＢＣＩ−７ＰＣ、ＢＣＩ−７ＰＭ、ＢＣＩ−７ＲおよびＢＣＩ−７Ｇを使用した。評価は、黒ベタ印字部をグレタグマクベス反射濃度計（グレタグマクベス社製、ＲＤ−１９Ｉ）を用いて測定した。表中に示した数字は５回測定の平均値である。
【０１２２】
（細孔直径分布曲線の極大値）
マイクロメトリックスポアサイザー９３２０（島津製作所社製）を用い、水銀圧入法により、全細孔分布曲線の極大値（ｎｍ）を求めた。
【０１２３】
（離型性）
光沢層の形成時の離型性を官能評価で行った。
○：問題なく連続操業が可能である。
△：操業途中で鏡面ロール汚れが発生する頻度が比較的多く、実用上問題あり。
×：操業途中で鏡面ロール汚れが発生する頻度がかなり多く、問題あり。
【０１２４】
（耐水性）
ブラック、シアン、マゼンタ、イエロー、レッド、グリーン、ブルーの各色ベタ印字画像を作成し、２５℃の水を滴下した後に自然乾燥させ、画像の変褪色の様子を目視観察し、耐水性のレベルを評価した。
◎：全く画像の変褪色、色移りがほとんどみられず良好である
○：若干の変褪色、色移りがみられたが、実用上全く問題ないレベルである
△：変褪色、色移りがみられ、実用上問題のあるレベルである
×：変褪色、色移りが著しい。
【０１２５】
【表１】
2006205481.tif 000014
【０１２６】
このように、特定の離型剤を光沢層に配合した各実施例は、光沢性に優れ、インク吸収性、離型性をも満足するインクジェット記録体であった。
【図面の簡単な説明】
【０１２７】
【図１】本発明のインクジェット記録体の好ましい実施形態における製造工程の一例を示す図である。
【符号の説明】
【０１２８】
１：インクジェット記録体
２：支持体
３：インク受容層
４：塗布液
５：鏡面ロール
６：プレスロール
７：塗布液層
８：光沢層
９：ドライヤー
【図１】
2006205481.tif 000027